(57)【要約】【課題】  光入射方向からみて奥側の記録層からも良好な記録信号特性が得られる、片面記録再生タイプの光記録媒体の提供。【解決手段】  案内溝を有する第１基板上に、少なくとも、色素を含有する第１記録層、第１反射層（半透過層）を順次積層した第１の情報基板と、案内溝を有する第２基板上に、少なくとも、第２反射層、色素を含有する第２記録層、光透過性保護層を順次積層した第２の情報基板とを、透明中間層を介して、基板が外側になるように積層した光記録媒体において、光透過性保護層の記録及び／又は再生波長λ（ｎｍ）における複素屈折率をｎ−ｉｋ（ｎは屈折率、ｋは吸収係数）、光透過性保護層の膜厚をｄ（ｎｍ）としたとき、ｎｄ／λが０．３〜０．７であり、吸収係数ｋが０．０５以下であることを特徴とする光記録媒体。【選択図】        図２
2005302261.tif 000002
【特許請求の範囲】
【請求項１】
案内溝を有する第１基板上に、少なくとも、色素を含有する第１記録層、第１反射層（半透過層）を順次積層した第１の情報基板と、案内溝を有する第２基板上に、少なくとも、第２反射層、色素を含有する第２記録層、光透過性保護層を順次積層した第２の情報基板とを、透明中間層を介して、基板が外側になるように積層した光記録媒体において、光透過性保護層の記録及び／又は再生波長λ（ｎｍ）における複素屈折率をｎ−ｉｋ（ｎは屈折率、ｋは吸収係数）、光透過性保護層の膜厚をｄ（ｎｍ）としたとき、ｎｄ／λが０．３〜０．７であり、吸収係数ｋが０．０５以下であることを特徴とする光記録媒体。
【請求項２】
ｎｄ／λが０．４〜０．６であることを特徴とする請求項１記載の光記録媒体。
【請求項３】
屈折率ｎが１．９〜２．５、膜厚ｄが９０〜２１０ｎｍであることを特徴とする請求項２記載の光記録媒体。
【請求項４】
第２記録層の記録及び／又は再生波長λにおける複素屈折率をｎ−ｉｋ（ｎは屈折率、ｋは吸収係数）としたとき、屈折率ｎが２．２〜２．８であり、吸収係数ｋが０．０３〜０．０７であることを特徴とする請求項１〜３の何れかに記載の光記録媒体。
【請求項５】
光透過性保護層が、ＺｎＳを主成分とし、透明導電性酸化物を含むことを特徴とする請求項１〜４の何れかに記載の光記録媒体。
【請求項６】
光透過性保護層が、その材料全体を１００モル％として、ＺｎＳを５０〜９３モル％含有することを特徴とする請求項５記載の光記録媒体。
【請求項７】
透明導電性酸化物として、Ｉｎ２Ｏ３、ＺｎＯ、Ｇａ２Ｏ３から選ばれた少なくとも１種を含むことを特徴とする請求項５又は６記載の光記録媒体。
【請求項８】
光透過性保護層が屈折率の異なる複数の層からなることを特徴とする請求項１〜７の何れかに記載の光記録媒体。
【発明の詳細な説明】
【技術分野】
【０００１】
本発明は光ビームを照射することにより情報の記録・再生を行う情報記録媒体に関し、特に追記型情報記録層を２つ有する２層ＤＶＤ（Ｄｉｇｉｔａｌ  Ｖｉｄｅｏ  Ｄｉｓｃ又はＤｉｇｉｔａｌ  Ｖｅｒｓａｔｉｌｅ  Ｄｉｓｃ）に応用されるものである。
【背景技術】
【０００２】
読み出し専用のＤＶＤ−ＲＯＭなどの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。このＤＶＤ＋Ｒ、ＤＶＤ＋ＲＷなどは、従来の記録可能なＣＤ−Ｒ、ＣＤ−ＲＷ（記録型コンパクトディスク）技術の延長上に位置するもので、再生専用ＤＶＤとの再生互換性を確保するために、記録密度（トラックピッチ、信号マーク長）と基板厚さがＣＤ条件からＤＶＤ条件に合うように設計されている。
例えばＤＶＤ＋Ｒでは、ＣＤ−Ｒと同様に基板上に色素をスピンコーティングして光記録層を設け、その背後に金属反射層を設けた情報記録用基板を、貼り合せ材を介して同形状の基板と貼り合せるという構成が採用されている。この場合、光記録層としては色素系材料が用いられる。ＣＤ−ＲはＣＤの規格を満足する高反射率（６５％）を有することが特徴の一つであるが、上記構成において高反射率を得るためには、光吸収層が記録及び／又は再生光波長で特定の複素屈折率を満足する必要があり、この要請に対して色素の光吸収特性が適していたからである。これはＤＶＤでも同様である。
【０００３】
ところで、読み出し専用ＤＶＤでは、記録容量を増大させるために、２層の情報記録層を有するものが提案されている。図１は、このような２層の情報記録層を有するＤＶＤの構造を示す断面図である。基板１と基板２は、紫外線硬化樹脂で形成された透明中間層５を挟んで貼り合わされている。基板１の凹凸ピットを形成した内側の面には、第1の情報記録層である半透過層３が形成されており、基板２の内側の面には反射層４が形成されている。半透過層は誘電体膜又は薄い金属膜からなる。反射層は第２の情報記録層を兼ねており、金属膜などからなる。
再生レーザー光を反射・干渉する効果により各情報記録層に記録された記録信号を読み取る。２つの情報記録層から信号を読み取るため、最大８．５ＧＢ程度の記憶容量が得られる。また、基板１及び基板２の厚みはそれぞれ０．６ｍｍであり、透明中間層５の厚みは約５０μｍである。第１の情報記録層である半透過層３は、その反射率が３０％程度となるように形成されており、第２の情報記録層４を再生するために照射されるレーザー光は半透過層３で全光量の約３０％が反射して減衰したのち、第２の情報記録層である反射層で反射し、更に半透過層３で減衰を受けた後、ディスクから出ていく。再生光であるレーザー光をそれぞれ第１又は第２の情報記録層上に焦点が位置するように絞り、反射光を検出することによって各情報記録層の信号を再生することができる。なおＤＶＤの場合、記録及び／又は再生に用いるレーザー光波長は約６５０ｎｍである。
【０００４】
しかしながら、前記の記録可能なＤＶＤ、即ちＤＶＤ＋ＲやＤＶＤ−Ｒ、ＤＶＤ−ＲＷ、ＤＶＤ＋ＲＷなどでは、片面から読み取れる情報記録層が一層のものしかなく、これらの光情報媒体でより大きな記憶容量を得るためには、両面から再生するものとする必要があった。その理由は、片面２層記録再生タイプの光情報媒体は、情報記録層が二層あるため、光学ピックアップから奥の情報記録層に焦点を当て書き込み用レーザー光を照射して信号を記録するとき、第１の情報記録層がレーザー光を減衰させるために第２の情報記録層の記録に必要な光吸収と光反射が両立できないという問題があった。
例えば、特許文献１には、記録時に有機色素からなる２つの情報記録層に光情報媒体の片面から書き込みできるようにし、再生時にも２つの情報記録層に光情報媒体の片面から読み込みをする構成の発明が提案されている。しかし、この発明は従来の基板面入射記録構成と記録膜面入射構成の２種の基板を貼り付ける構成に留まっており、前述の第２の情報記録層の光吸収反射に関する問題を解決できない。また膜厚が薄い半透過層における欠陥の問題に関する記述は無い。
また特許文献２には、金属反射層、色素含有記録層、保護層を有する光記録媒体が開示されており、無機保護層としてＳｉＯやＳｉＯ２を用いることができるという記載もあるが、具体的に実施するための作製条件及び光学的に必要な特性に関する記述はない。
更に特許文献３には、中間層（接着層）と第２光吸収層の間に第２バリア層を設けた構成の光記録媒体が開示されているが、第２バリア層の材料としてＡｕを用いた実施例しか記載されていない。しかし、このように金属を用いた場合には、複素屈折率ｎ−ｉｋの吸収係数ｋが大きくなるため、後述する本発明の比較例からも分るように、本発明の目的を達成することはできない。更にこの文献には、〔００３９〕に「第２バリア層の材料としてはｋが０．１以上のものがより好ましい」旨の記載があるように、本発明のような吸収係数ｋを０．０５以下に低く抑えるという技術思想は開示されていない。
【０００５】
【特許文献１】特開平１１−６６６２２号公報
【特許文献２】特開平１０−３４０４８３号公報
【特許文献３】特開２０００−３１１３８４号公報
【発明の開示】
【発明が解決しようとする課題】
【０００６】
本発明は、上記従来技術の問題点を解消した、光入射方向からみて奥側の記録層からも良好な記録信号特性が得られる、片面記録再生タイプの光記録媒体の提供を目的とする。
【課題を解決するための手段】
【０００７】
上記課題は、次の１）〜８）の発明によって解決される。
１）  案内溝を有する第１基板上に、少なくとも、色素を含有する第１記録層、第１反射層（半透過層）を順次積層した第１の情報基板と、案内溝を有する第２基板上に、少なくとも、第２反射層、色素を含有する第２記録層、光透過性保護層を順次積層した第２の情報基板とを、透明中間層を介して、基板が外側になるように積層した光記録媒体において、光透過性保護層の記録及び／又は再生波長λ（ｎｍ）における複素屈折率をｎ−ｉｋ（ｎは屈折率、ｋは吸収係数）、光透過性保護層の膜厚をｄ（ｎｍ）としたとき、ｎｄ／λが０．３〜０．７であり、吸収係数ｋが０．０５以下であることを特徴とする光記録媒体。
２）  ｎｄ／λが０．４〜０．６であることを特徴とする１）記載の光記録媒体。
３）  屈折率ｎが１．９〜２．５、膜厚ｄが９０〜２１０ｎｍであることを特徴とする２）記載の光記録媒体。
４）  第２記録層の記録及び／又は再生波長λにおける複素屈折率をｎ−ｉｋ（ｎは屈折率、ｋは吸収係数）としたとき、屈折率ｎが２．２〜２．８であり、吸収係数ｋが０．０３〜０．０７であることを特徴とする１）〜３）の何れかに記載の光記録媒体。
５）  光透過性保護層が、ＺｎＳを主成分とし、透明導電性酸化物を含むことを特徴とする１）〜４）の何れかに記載の光記録媒体。
６）  光透過性保護層が、その材料全体を１００モル％として、ＺｎＳを５０〜９３モル％含有することを特徴とする５）記載の光記録媒体。
７）  透明導電性酸化物として、Ｉｎ２Ｏ３、ＺｎＯ、Ｇａ２Ｏ３から選ばれた少なくとも１種を含むことを特徴とする５）又は６）記載の光記録媒体。
８）  光透過性保護層が屈折率の異なる複数の層からなることを特徴とする１）〜７）の何れかに記載の光記録媒体。
【０００８】
以下、上記本発明について詳細に説明する。
本発明の光記録媒体の構成例を図２に示す。
この構成例は、案内溝を有する第１基板上に、少なくとも、色素からなる第１記録層、第１反射層（半透過層）を順次積層した第１の情報基板と、案内溝を有する第２基板上に、少なくとも、第２反射層、色素からなる第２記録層、光透過性保護層を順次積層した第２の情報基板とを、透明中間層（接着層）を介して、記録層が内側になるように積層したものである。
第１の情報基板については、第１記録層、第１反射層を形成した第１基板を単板の第２基板と積層した従来の単一記録層媒体（ＤＶＤ＋Ｒ、ＤＶＤ−Ｒなど）の単板を除いた層構成と同様にすることにより、第１記録層の両界面の多重干渉効果とマーク形成時の第１基板の変形により反射率と記録信号変調度（コントラスト）を得る。更に、第２の情報基板については、基板溝形状と色素の光吸収特性により、必要な反射率と記録信号変調度（コントラスト）を得ると共に、変形し難い材料からなる光透過性保護層を、第２記録層と有機樹脂などからなる透明中間層の間に配置することにより、有機樹脂などによって色素が溶出することを防止すると共にマーク形状を整えることができる。
【０００９】
本発明では、第２記録層の膜厚を第１記録層の膜厚に対して１．５〜２．５倍とすることが好ましい。記録層の膜厚差がこの範囲からずれると記録マークの広がり易さが異なることにより、両層に対して同様の記録ストラテジ（記録レーザーの発光パルスパターン）で記録することが困難になる。なお、色素膜は、塗布溶媒に溶解した色素をスピンコート製膜する方法が一般的であり、案内溝を形成した基板上に製膜した場合は、溝部と溝間部で色素膜厚差が生じる。
また、第１基板と第２基板に形成する溝形状は同一ではない。４．７ＧＢ、０．７４μｍピッチのＤＶＤ＋ＲやＤＶＤ−Ｒの場合、第１基板の溝形状は、溝深さ：１０００〜２０００Å、溝幅（底幅）：０．２〜０．３μｍが好ましい。スピンコート製膜の場合には溝内に色素が充填される傾向があり、色素記録層と反射層の界面形状は色素の充填量と基板溝形状により決定されるので、界面反射を利用するには上記範囲が適している。
【００１０】
一方、第２基板の溝形状は、溝深さ：２００〜６００Å、溝幅：０．２〜０．４μｍが好ましい。図２に示したように色素記録層と反射層の界面形状は基板溝形状で決定されるので、界面反射を利用するには、上記範囲が適している。
第１基板、第２基板共に、上記溝形状範囲よりも溝深さが深いと反射率が低下し易い。また、上記溝形状範囲よりも溝深さが浅いか又は溝幅がずれると、記録中のトラッキングが不安定になり形成される記録マークの形状が揃い難くジッターが増加し易い。
好ましい記録層膜厚は、第１記録層（溝部）で４００〜１０００Åであり、第２記録層（溝間部）で６００〜２０００Åである。記録層膜厚がこの範囲よりも薄いと信号変調度（コントラスト）が得難く、反対に厚いとマークの形状が揃い難くジッターが増加し易い。
【００１１】
次に、本発明の光記録媒体の各層に用いる材料について説明する。
本発明の光記録媒体は、ＤＶＤ＋Ｒ、ＣＤ−Ｒと同様に色素を含有する記録層の両界面の多重干渉効果により高反射率を得る構成となっており、色素を含有する記録層としては記録及び／又は再生波長λ（ｎｍ）において複素屈折率ｎ−ｉｋの屈折率ｎが大きく、吸収係数ｋが比較的小さい光学特性が必要である。ｎ、ｋの範囲は、ｎ＞２、０．０２＜ｋ＜０．２であり、好ましくは、ｎが２．２〜２．８、ｋが０．０３〜０．０７である。ｋが０．０３未満の場合は記録用レーザー光の吸収が小さいため感度が悪くなり、０．０７を超えると反射率が低下し、記録層を２層有する場合には光入射方向からみて奥側の記録層の反射率を十分高くすることが難しくなるからである。このような光学特性は色素膜の光吸収帯の長波長端部の特性を利用することにより得られる。なお本発明の光記録媒体は６００〜８００ｎｍの赤色レーザー光に対応するものであり、好ましい記録及び／又は再生波長λは６５０〜６７０ｎｍである。媒体の設計に当っては、まず上記波長範囲から記録及び／又は再生に用いるレーザー光の波長を決定し、次いで本発明の条件を満足するように各層の材料と膜厚を選択すれば良い。
【００１２】
第１、第２記録層として用いることができる色素材料としては、シアニン系色素、フタロシアニン系色素、ピリリウム系・チオピリリウム系色素、アズレニウム系色素、スクアリリウム系色素、アゾ系色素、ホルマザンキレート系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。中でも、膜の光吸収スペクトルの最大吸収波長が５８０〜６２０ｎｍにありＤＶＤ用レーザー光波長（約６５０ｎｍ）において所望の光学特性を得易い色素化合物としては、溶剤塗布による製膜性、光学特性の調整のし易さも考慮すると、テトラアザポルフィラジン色素、シアニン色素、アゾ色素、スクアリリウム色素が好ましい。
また、記録層は色素のみで作製してもよいが、必要に応じて他の第３成分、例えばバインダー、安定剤等を含有させることもできる。
【００１３】
基板としては、従来の情報記録媒体の基板として用いられているものの中から任意に選択することができる。基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン樹脂、ポリエステル樹脂、ソーダ石灰ガラス等のガラス及びセラミックスを挙げることができる。特に、寸法安定性、透明性、平面性などの点から、ポリメチルメタクリレート樹脂、ポリカーボネート樹脂、エポキシ樹脂、アモルファスポリオレフィン樹脂、ポリエステル樹脂、ガラスが好ましいが、成形のし易さからポリカーボネート樹脂が最も好ましい。
【００１４】
第１反射層（半透過層）の材料としては、レーザー光波長に対する反射率が高いものが好ましく、例えばＡｕ、Ａｇ、Ｃｕ、Ａｌ、Ｔｉ、Ｖ、Ｃｒ、Ｎｉ、Ｎｄ、Ｍｇ、Ｐｄ、Ｚｒ、Ｐｔ、Ｔａ、Ｗ、Ｓｉ、Ｚｎなどの金属及び半金属を挙げることができる。中でも、Ａｕ、Ａｇ、Ｃｕ、Ａｌの何れかを主成分とし、これら４元素とは異なるＡｕ、Ａｇ、Ｃｕ、Ａｌ、Ｔｉ、Ｖ、Ｃｒ、Ｎｉ、Ｎｄ、Ｍｇ、Ｐｄ、Ｚｒ、Ｐｔ、Ｔａ、Ｗ、Ｓｉ、Ｚｎの中から選ばれた少なくとも１種を１〜１０重量％添加した合金が好ましい。１重量％以上添加することにより結晶粒が微細化し耐蝕性に優れた薄膜となる。しかし１０重量％よりも多く添加すると反射率が低下するため好ましくない。
第１反射層の膜厚は５〜３０ｎｍの範囲が好ましい。
色素を含有する記録層とアクリル樹脂などからなる透明中間層が膜厚３０ｎｍ以下の極めて薄い第１反射層を介して接する場合には、色素とアクリル樹脂などが互いに反射層を通過して相溶しないようにする必要がある。純金属薄膜のように結晶粒が大きい材料からなる反射層の場合には、薄膜が島状になり易く、また粒界から樹脂が浸透し易いので注意する必要がある。
【００１５】
第２記録層と透明中間層の間には、色素を含有する記録層を化学的及び物理的に保護する目的で光透過性保護層を設ける必要がある。
光透過性保護層の材料としては、ＳｉＯｘ（ｘは１〜２の実数）、Ｉｎ２Ｏ３、ＳｎＯ２、ＺｎＯ、Ｇａ２Ｏ３、Ａｌ２Ｏ３、ＭｇＯ、ＴｉＯ２、Ｔａ２Ｏ５等の酸化物；Ｓｉ、Ｇｅ、ＳｉＣ、ＴｉＣ、グラファイト等の半金属又は半導体；ＭｇＦ２、ＡｌＦ３、ＬａＦ３、ＣｅＦ３等のフッ化物；ＺｎＳ、ＣｄＳ、Ｓｂ２Ｓ３等の硫化物；Ｓｉ３Ｎ４、ＡｌＮ等の窒化物；ＺｎＳｅ、ＧａＳｅ、ＺｎＴｅ；或いはこれらの物質の混合物が挙げられる。特に内部応力の小さいＺｎＳ、ＣｄＳ、ＺｎＳｅ、ＺｎＴｅ、Ｓｂ２Ｓ３、ＳｉＯｘを多く含む材料が好ましい。更に屈折率ｎ及び吸収係数ｋを最適にするために、これらの材料の混合物を用いることができる。これらの材料は融点が高く、ターゲット焼結時に混合した材料同士で反応しない場合にはｎ及びｋは混合比の加重平均とほぼ等しくなる。
【００１６】
中でも毒性が比較的小さくスパッタリングレートが高く安価なＺｎＳを用いると、生産性を高くし生産コストを低減することができる。ＺｎＳの配合割合は５０〜９３モル％の範囲が好ましく、更に好ましいのは７０〜９１モル％である。９５モル％以上では色素を含有する第２記録層上にうまく薄膜が堆積されない。屈折率ｎを調整するためにはＺｎＳの配合割合を９３モル％以下、更に好ましくは９１モル％以下とし、屈折率ｎが異なる材料と混合するとよい。また、５０モル％未満では、ＺｎＳが持つ高スパッタリングレート特性が損なわれるため好ましくない。混合物の薄膜を作製する際に、複数のターゲットを同時にスパッタリングすることも可能であるが、装置コストが上昇し比率の制御も困難なため好ましくない。従ってＺｎＳと添加材料の混合物ターゲットを作製してスパッタリングすることが生産上有利である。
ＺｎＳの屈折率ｎは２．３５程度であり、２．３５より低屈折率にするためにＳｉＯ２との混合物を用いると、現在市販されているＣＤ−ＲＷ、ＤＶＤ−ＲＷ、ＤＶＤ＋ＲＷで使用されているターゲットを使用できるため安定した品質で作製できる。
また、Ｓｉ（ｎ−ｉｋ＝４．２−ｉ０．３）、ＳｉＣ（ｎ−ｉｋ＝２．７−ｉ０．１）、ＳｉＯ（ｎ−ｉｋ＝１．９５−ｉ０）、ＳｉＯ２（ｎ−ｉｋ＝１．４６−ｉ０）、ＳｉＯｘ（ｘは１〜２の実数）（ｎ−ｉｋ＝１．４６〜１．９５−ｉ０）、ＴｉＯ２（ｎ−ｉｋ＝２．６−ｉ０）、Ｇｅ（ｎ−ｉｋ＝５．３−ｉ０．５）を５モル％以上添加することにより屈折率ｎを上げることができる。５モル％未満の場合には屈折率向上効果は無視できる程度に小さい。
【００１７】
Ｓｉは最大３０モル％添加することにより、屈折率ｎを３．２程度まで上げることができる。それ以上の添加は吸収係数ｋが大きくなり過ぎるため反射率が低下し好ましくない。ＳｉＣは最大４０モル％添加することにより屈折率ｎを２．５程度まで上げることができるが、４０モル％を超えて添加した場合には、応力が大きくなるため記録層と光透過性保護層との界面から剥離が生じる。
また、Ｉｎ２Ｏ３、ＳｎＯ２、ＺｎＯ、Ｇａ２Ｏ３、Ｎｂ２Ｏ３等の透明導電性酸化物、或いは、それらにＡｌ、Ｇａ、Ｉｎ、Ｓｎ、Ｎｂ、Ｚｎ、Ｔａ、Ｆ、Ｓｂ等の元素をドープした酸化物を添加することによりターゲットに導電性を付与することができるため、ＤＣスパッタリングが可能となるので、スパッタリングレートの増加による生産タクト短縮と生産装置のコスト低減に寄与する。ＤＣスパッタリング可能とするためにはターゲットの比抵抗が１Ωｃｍ以下であることが必要であるが、好ましくは０．１Ωｃｍ以下であれば高いスパッタリングパワーを投入してもアーク等の問題が生じないため生産性を高めることができる。更に好ましくは０．０１Ωｃｍ以下であれば、スパッタリング電源にアークカット装置又はパルス重畳装置を必要としないため生産装置のコストを更に低減することができる。しかし膜の応力が大きくなり、記録層と光透過性保護層との界面から剥離が生じるため添加量の上限は５０モル％とする。
更に、光透過性保護層を２層構成とし、記録層と光透過性保護層の密着性を確保するために、記録層上に相対的にＺｎＳ比率が大きく柔らかい第一の光透過性保護層を形成し、記録による色素記録層の変形を防止するためにその上に相対的にＺｎＳ比率が小さく硬い第二の光透過性保護層を形成すれば、隣接トラック間のクロストークを抑制することができる。
【００１８】
光透過性保護層の膜厚は１０〜３００ｎｍの範囲が好ましい。より好ましくは９０〜２１０ｎｍ、更に好ましくは９５〜２００ｎｍである。１０ｎｍ未満では透明中間層材料が光透過性保護層の欠陥から第２記録層に浸透してしまい色素の変質が生じる。また３００ｎｍを超えるとスパッタリング中の基板温度上昇が大きくなることにより膜応力が大きくなるため、基板の変形と光透過性保護層の剥離が生じ易くなる。更に吸収係数ｋがゼロでない場合には、吸収により記録層からの反射率の低下が生じる。
【００１９】
また、後述する図３〜図６にも示したように、ｎｄ／λを０．３〜０．７とすることでジッタ１１％以下となりＤＶＤプレーヤー等により記録再生する上で問題ないレベルとなる。またｎｄ／λを０．４〜０．６とすることで反射率１５％以上、変調度０．６以上、ジッタ１０％以下とすることができるので、再生互換性を更に高めることができる。また、ｋを０．０５以下とすることで反射率１１％以上とし実用上問題ないレベルすることができる。
従って、吸収係数ｋを０．０５以下とし、かつ、光透過性保護層の記録及び／又は再生波長λにおける複素屈折率をｎ−ｉｋ（ｎは屈折率、ｋは吸収係数）、光透過性保護層の膜厚をｄ（ｎｍ）としたときのｎｄ／λを０．３〜０．７の範囲とする。好ましくは０．４〜０．６、更に好ましくは０．４〜０．５の範囲である。
【００２０】
また第２記録層の複素屈折率及び膜厚と反射率の関係は、次の通りである。
（１）第２記録層の屈折率ｎを大きくしても反射率は変わらないが、光透過性保護層の膜
厚変化に対する反射率変化の周期が短くなる。
（２）第２記録層の膜厚を大きくすると反射率が下がり、光透過性保護層の膜厚変化に対
する反射率変化の周期が短くなる。
（３）第２記録層の吸収係数ｋを大きくすると反射率は下がるが、光透過性保護層の膜厚
変化に対する反射率変化の周期は変わらない。
第２反射層には、前述した第１反射層と同様の材料を用いることができる。第２反射層の膜厚は通常１２０〜１６０ｎｍ程度とする。
透明中間層は接着層兼用とすることが好ましく、その材料としては既存のアクリレート系、エポキシ系、ウレタン系の紫外線硬化型又は熱硬化型接着剤等が使用できる。更に、透明シートにより貼り合わせる方法でも良い。
透明中間層の膜厚は通常、４０〜７０μｍ程度、好ましくは５０〜６０μｍ程度とする。
また光透過性保護層と透明中間層の間には、化学的・物理的保護のためアクリル系やエポキシ系の紫外線硬化型樹脂等によりオーバーコートを設けても良い。
【発明の効果】
【００２１】
本発明によれば、色素を含有する第２記録層と透明中間層との間に光透過性保護層を設けることにより、生産性や信頼性が高く、第１、第２の二つの記録層から良好な記録信号特性が得られる片面二層記録再生タイプの光記録媒体を提供できる。
【実施例】
【００２２】
以下、実施例及び比較例により本発明を更に具体的に説明するが、本発明はこれらの実施例により限定されるものではない。
【００２３】
実施例１〜４
深さ約１４０ｎｍ、溝幅約０．２５μｍ、トラックピッチ０．７４μｍの案内溝凸凹パターンを有する、直径１２０ｍｍ、厚さ０．５８ｍｍのポリカーボネート基板（第１基板）上に、下記〔化１〕のスクアリリウム色素化合物を２，２，３，３−テトラフルオルプロパノールに溶解した塗布液をスピンコートして第１記録層を設けた。この記録層の最大吸収波長は６０９ｎｍ、最大吸収波長での吸光度（Ａｂｓ）は０．６であった。
更に第１記録層の上に、Ｕｎａｘｉｓ社製スパッタリング装置ＢｉｇＳｐｒｉｎｔｅｒを用い、Ａｒをスパッタガスとして、スパッタ圧力６．０×１０−３ｔｏｒｒ、スパッタパワー３．５ｋＷの条件で、膜厚９ｎｍのＡｇ９９．５Ｉｎ０．５からなる第１反射層を形成した。
一方、深さ約４０ｎｍ、溝幅約０．２５μｍ、トラックピッチ０．７４μｍの案内溝凸凹パターンを有する、直径１２０ｍｍ、厚さ０．６０ｍｍのポリカーボネート基板（第２基板）上に、Ｕｎａｘｉｓ社製スパッタリング装置ＢｉｇＳｐｒｉｎｔｅｒを用い、Ａｒをスパッタガスとして、膜厚約１２０ｎｍのＡｇ９８Ｃｕ２からなる第２反射層を形成した。
次いで第２反射層上に、下記〔化１〕のスクアリリウム色素化合物を吸光度が１．１の膜厚となるようにスピンコート製膜して第２記録層を設け、更にその上に、Ａｒをスパッタガスとしてスパッタ法によりＧｅＳ２を、１１０ｎｍ（実施例１）、１３０ｎｍ（実施例２）、１４０ｎｍ（実施例３）、１５０ｎｍ（実施例４）の厚さに設け、光透過性保護層を形成した。
上記製膜済みの第１基板と第２基板を、透明中間層となる紫外線硬化型接着剤（日本化薬製  ＫＡＲＡＹＡＤ  ＤＶＤ５７６Ｍ）で貼り合わせ、図２の構成の光記録媒体を得た。
【化１】
2005302261.tif 000003
【００２４】
実施例５〜１９
光透過性保護層の材料及び膜厚を、表１に示したように変えた点以外は、実施例１と同様にして実施例５〜１９の光記録媒体を得た。
【００２５】
上記実施例１〜１９の光記録媒体について、ＤＶＤ用評価装置（パルステック社製ＤＤＵ１０００、波長：６５７ｎｍ、ＮＡ：０．６５）を用いて線速度９．２ｍ／ｓの条件で最適記録パワー（データ・ツー・クロックジッタが最小値となる記録パワー）を選択してＤＶＤ（８−１６）信号を記録し、３．８ｍ／ｓの線速度で再生評価したところ、図３〜図６に示したような結果が得られた。なお、記録ストラテジは（ｎ−２）Ｔのマルチパルス方式とし、マルチパルス幅を１０／１６とした。
図３から分るように、屈折率が大きい場合には記録後反射率Ｉ１４Ｈ（％）はｎｄ／λに対して周期的に変動し、ｎｄ／λ≦０．２５の場合と０．４≦ｎｄ／λ≦０．７の場合に高くなる。また、図４から分るように、１４Ｔ変調度Ｉ１４／Ｉ１４Ｈは、ｎｄ／λ≦０．０７の場合と０．３≦ｎｄ／λ≦０．６の場合に高くなる。更に図６から、最適記録パワーでのジッタが１０％以下となるのは、０．３５≦ｎｄ／λ≦０．６の範囲であることが分る。従って、０．３≦ｎｄ／λ≦０．７の場合にはジッタが１１％以下となり訂正不能エラーはゼロであった。また、０．４≦ｎｄ／λ≦０．６の場合には、ジッタが１０％以下となり市販のＤＶＤ−ＲＯＭドライブ及びＤＶＤ−Ｖｉｄｅｏで再生しても再生速度ダウン等の問題とならないレベルになった。また第２記録層の記録後反射率は第１反射層の膜厚を変更することにより変調度、ジッタ等に影響を与えずに調整可能である。
【００２６】
実施例２０〜２６
光透過性保護層の材料と膜厚を表１に示したように変えた点以外は、実施例１と同様にして光記録媒体を得、実施例１と同様にして記録特性を測定した。結果を表１に示す。
表１から分るように、実施例については何れも、最適記録パワーにける反射率Ｉ１４／Ｉ１４Ｈ（％）、変調度Ｉ１４／Ｉ１４Ｈ（％）、ジッタ（％）共に良好であった。
【００２７】
【表１】
2005302261.tif 000004
【図面の簡単な説明】
【００２８】
【図１】２層の情報記録層を有するＤＶＤの構造を示す断面図。
【図２】本発明の光記録媒体の構成例を示す図。
【図３】ｎｄ／λと反射率Ｉ１４Ｈ（％）の関係を示す図。
【図４】ｎｄ／λと変調度Ｉ１４／Ｉ１４Ｈ（％）の関係を示す図。
【図５】ｎｄ／λと最適記録パワーＰｏ（ｍＷ）の関係を示す図。
【図６】ｎｄ／λと最適記録パワーでのジッタ（％）の関係を示す図。
【図１】
2005302261.tif 000005
【図２】
2005302261.tif 000006
【図３】
2005302261.tif 000007
【図４】
2005302261.tif 000008
【図５】
2005302261.tif 000009
【図６】
2005302261.tif 000010